(57)【要約】【課題】  指輪、ブローチ等の装飾品や、スプーン、皿等の食器に用いられ、汗や硫化物等と長期に接触してもその色調を変化させることがなく、万一変色したとしても、その変色が目立つことがなく、しかも、加工性も良好な貴金属合金を提供する。【解決手段】  この貴金属合金は、Ｐｄ：１０〜７５質量％、Ａｕ：２０．８〜７５質量％、残部：Ａｇからなる。これによれば、ＡｇにＰｄとＡｕを添加することにより黒みを帯びた銀色の色調となり、Ｐｄの添加により優れた耐腐食性が得られるので、Ａｇの変色を効果的に抑えることができ、黒く変色した場合でも、その変色が目立ってしまうことがなく、Ａｕの添加によって優れた加工性を備えた貴金属合金が得られる。【選択図】  なし【特許請求の範囲】
【請求項１】
Ｐｄ：１０〜７５質量％、Ａｕ：２０．８〜７５質量％、残部：Ａｇからなることを特徴とする貴金属合金。
【請求項２】
装飾品又は食器に用いられる請求項１記載の貴金属合金。
【発明の詳細な説明】
【技術分野】
【０００１】
本発明は、例えば、指輪、ブローチ、ネックレス等の装飾品や、スプーン、皿等の食器等に用いられる貴金属合金に関する。
【背景技術】
【０００２】
従来から、装飾品用や食器用等に用いられる貴金属合金として、銀を主体とする組成からなる銀合金が広く知られている。しかしながら、銀合金は、その使用中に汗等と接触すると黒く変色してしまったり、空気中の微量の硫化物と反応して硫化銀を生成して黒く変色するなど、変色しやすいという問題点があった。
【０００３】
下記特許文献１には、酸化や硫化を防止する銀合金として、７０〜８５重量％の銀、５〜２０重量％の金、５〜２０重量％のパラジウム、２〜８％の銅を含む合金からなることを特徴とする銀合金が開示されている。
【０００４】
また、下記特許文献２には、Ｐｄ２０〜７０重量％、Ａｕ０．１〜２０重量％及び残部Ａｇからなる装身具用のＡｇ−Ｐｄ−Ａｕ貴金属合金材が開示されている。
【特許文献１】特開２００１−２００２４号公報
【特許文献２】特開昭６０−９８４４号公報
【発明の開示】
【発明が解決しようとする課題】
【０００５】
ところで銀合金は、本来の銀色のみならず、含有させる成分によって、その色調を変化させることができ、例えば、淡黄色や、ピンク色等の色調とすることも可能である。しかしながら、上記のような比較的明るい色調を呈する銀合金は、酸化又は硫化して黒く変色した場合、その変色が目立ちやすいという問題があった。
【０００６】
また、上記特許文献１の銀合金は、耐酸化性及び耐硫化性が付与されているが十分とは言えず、変色を完全に防止することは難しい。更に、該銀合金は、銀生地に銅を含んでいるので、例えば、指輪等を鋳造すると、銅が銀の表面に析出しやすく、赤みや黄みを帯びた色調となりやすい。この点からも上記特許文献１の銀合金では、変色を完全に防止できるとは言い難い。
【０００７】
更に、上記特許文献２の貴金属合金材は、Ｐｄが比較的多く含まれているのに対して、Ａｕの含有量が少ないので、加工性の点で問題があった。
【０００８】
したがって、本発明の目的は、汗や硫化物等と長期に接触してもその色調を変化させることがなく、万一変色したとしても、その変色が目立つことがなく、しかも、加工性も良好な貴金属合金を提供することにある。
【課題を解決するための手段】
【０００９】
上記目的を達成するため、本発明の貴金属合金は、Ｐｄ：１０〜７５質量％、Ａｕ：２０．８〜７５質量％、残部：Ａｇからなることを特徴とする。
【００１０】
本発明の貴金属合金によれば、ＡｇにＰｄとＡｕを添加することにより、Ｐｔを少し黒くしたような色合いの、黒みを帯びた銀色の色調とすることができ、しかも、Ｐｄの添加により優れた耐腐食性が得られるので、指輪やネックレス等、汗に長期間接触するような使用状況下においても、Ａｇの変色を効果的に抑えることができる。万一、黒く変色したとしても、該貴金属合金は黒みを帯びた銀色の色調であるので、その変色が目立ってしまうことがなく、美感を損なわせず装飾品や食器としての商品価値の低下を防止する。なお、Ａｕを添加しないと、黄みが強い色調となるので好ましくない。しかも、本発明の貴金属合金は、展延性が良いＡｕが２０．８〜７５質量％添加されているので、上記特許文献２の貴金属合金材に比べて、優れた加工性が得られるようになる。
【００１１】
また、本発明の貴金属合金を用いて、例えば、装飾品用の部材等を、ろう付けする必要がある場合には、Ａｕろうを使用することができるので、ろう付けした部分からの変色を防止可能となる。なお、Ａｇろうを使用した場合には、その部分から変色してしまって問題となる。
【００１２】
更に、本発明の貴金属合金は、金属アレルギーの一因ともなる、Ｎｉ等を一切使用しないので、人体に悪影響を及ぼす虞れがない。
【００１３】
また、本発明の貴金属合金は、装飾品又は食器に用いられることが好ましい。すなわち、本発明の貴金属合金は、上述したように、変色を効果的に抑え、変色しても目立たないので、指輪、ネックレス等の直接肌に身に付ける装飾品に好適に用いることができ、同様に食品成分による変色が問題となるような銀食器にも好適に用いることができる。
【発明の効果】
【００１４】
本発明の貴金属合金によれば、ＡｇにＰｄとＡｕを特定の組成範囲で添加することにより黒みを帯びた銀色の色調となり、Ｐｄの添加により優れた耐腐食性が得られるので、Ａｇの変色を効果的に抑えることができ、黒く変色した場合でも、その変色が目立ってしまうことがなく、しかも、Ａｕの添加によって優れた加工性が得られる。
【発明を実施するための最良の形態】
【００１５】
本発明の貴金属合金は、ＡｇにＰｄ及びＡｕを添加させたものであり、例えば、指輪、ネックレス、ピアス、イアリング、ブレスレット、ブローチ、ネクタイピン、カフスボタン、ベルトのバックル等の装飾品の他、スプーン、皿等の食器等に用いられるものである。
【００１６】
上記貴金属合金の組成としては、Ｐｄが１０〜７５質量％、好ましくは２０〜５４質量％であり、Ａｕが２０．８〜７５質量％、好ましくは２０．８〜４１．７質量％であって、残部がＡｇからなっている。但し、残部には、不可避不純物が含まれていることを妨げない。このような組成とすることによって、本発明の貴金属合金は、Ｐｔを少し黒くしたような色合いの、黒みを帯びた銀色の色調とすることができる。
【００１７】
なお、上記貴金属合金の組成のうち、Ｐｄが、１０質量％未満だと耐腐食性が乏しくなるので変色しやすくなり、７０質量％を超えると加工性及び鋳造性が乏しくなるので好ましくない。同様にＡｕが、２０．８質量％未満だと加工性が悪くなってしまい、７５質量％を超えると黄みを帯びた色調となり、黒みを帯びた銀色の色調にならないので、変色が目立ってしまい、製造コストも高くなるので好ましくない。
【００１８】
本発明の貴金属合金は、上記組成のように、ＡｇにＰｄとＡｕを上記組成範囲で添加することにより、黒みを帯びた銀色の色調とすることができ、しかも、Ｐｄの添加により優れた耐腐食性が得られるので、Ａｇの変色を効果的に抑えることができ、仮に腐食等によって黒く変色したとしても、該貴金属合金は黒みを帯びた銀色の色調であるので、その変色が目立ってしまうことがなく、美感を損なわせず装飾品や食器としての商品価値の低下を防止する。更に、Ａｕを２０．８〜７５質量％添加したので、上記特許文献２の貴金属合金材に比べて、優れた加工性が得られる。
【００１９】
なお、本発明の貴金属合金の鋳造には、例えばロストワックス法で作られた石膏系、リン酸系等の破砕型の鋳型を用いて、ルツボ中で溶解させた金属の溶湯を鋳型に注入して鋳込むといった、一般的な方法を採用することができる。こうして鋳造され使用目的に応じて所定形状に成形された貴金属合金は、研磨されて上述したような装飾品や食器として製品化される。
【実施例】
【００２０】
実施例１〜３
表１に示す割合でＡｇ、Ａｕ、Ｐｄを配合した後、常法に従って鋳造、研磨して、実施例１〜３の指輪を作製した。
【００２１】
比較例１
表１に示す割合でＡｕ、Ｐｄ、Ｐｔを配合した以外は、実施例と同様の条件で、比較例１の指輪を作製した。
【００２２】
比較例２
表１に示す割合でＡｕ、Ｐｄ、Ｐｔを配合した以外は、実施例と同様の条件で、比較例２の指輪を作製した。
【００２３】
比較例３
表１に示す割合でＡｕ、Ｐｔを配合した以外は、実施例と同様の条件で、比較例３の指輪を作製した。
【００２４】
比較例４
表１に示す割合でＡｇ、Ｐｄを配合した以外は、実施例と同様の条件で、比較例４の指輪を作製した。
【００２５】
比較例５
表１に示す割合でＡｇ、Ａｕ、Ｐｄ、Ｃｕを配合した以外は、実施例と同様の条件で、比較例５の指輪を作製した。
【００２６】
試験例
実施例１〜３、及び、比較例１〜５の指輪について、目視による色調の確認試験と、人工汗による変色試験を行った。その結果をまとめて表１に示す。
【００２７】
なお、人工汗による変色試験は、時計や貴金属業界で、試験用に用いられている人工的に合成した汗に１０時間浸漬して腐食があるかないかを確認することによって行った。
【００２８】
【表１】
2006225707.tif 000002
【００２９】
表１の結果から、実施例１〜３においては、黒みを帯びた銀色の色調を呈し、変色も全く認めらないことが分かり、装飾品や食器等に用いられる貴金属合金として好適であることが理解できる。
【００３０】
比較例１、２の場合は、黒みを帯びた銀色の色調を呈するものの、Ｐｔを含むので、製造コストが増加してしまう。なお、比較例３は、変色はしないものの、主成分がＰｔであるので、この場合も製造コストが増加する。また、比較例４の場合は、やや変色してしまって、しかも、銀色の色調であるので、その変色が目立ってしまっていた。更に、比較例５の場合は、その色調が黄みを帯びた銀色となるので、質感が劣ってしまって、やや変色してしまっていた。
【産業上の利用可能性】
【００３１】
本発明は、汗や硫化物等と長期に接触してもその色調を変化させることがなく、万一変色したとしても、その変色が目立つことがなく、加工性も良い貴金属合金として利用することができる。